(57)【要約】【課題】闇減衰及び繰返し使用による帯電電位の減少を抑制して，良好な画像が得られ，電気的寿命を延長することができる単層型電子写真感光体を提供する。【解決手段】結合樹脂としてビフェニルフルオレン単位を主鎖中に有するポリエステル樹脂を，また酸化防止剤として特殊なフェノール系化合物を含む感光層を具備した単層型電子写真感光体。かかる構成により，闇減衰及び繰返し使用による帯電電位の減少が抑制されて良好な画像が得られ，また電気的寿命が延長される。【選択図】図１
2004062211.tif 000002
【特許請求の範囲】
【請求項１】
導電性支持体と；
　結合樹脂として下記化学式１で示されるビフェニルフルオレン単位を主鎖中に有するポリエステル樹脂を含有し，酸化防止剤として下記化学式２で示されるフェノール系化合物を含有し，前記導電性支持体上に形成された感光層と；
を含むことを特徴とする，電子写真感光体。
【化１】
2004062211.tif 000034
【化２】
2004062211.tif 000035
（前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式２において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ３は，各々独立的に，炭素数１〜６のアルキル基，下記の化学式２５，２６および２７で示される化合物からなる群より選択される。）
【化３】
2004062211.tif 000036
【化４】
2004062211.tif 000037
【化５】
2004062211.tif 000038
（前記化学式２５，２６および２７において，ａ，ｃ，ｋ，ｌ及びｍは０〜６の整数であり，ｂは０または１であり，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ４，Ｘ５及びＸ６は，各々独立的に，水素原子及び炭素数１〜６のアルキル基からなる群より選択される。）
【請求項２】
導電性支持体と；
　結合樹脂として下記化学式１で示されるビフェニルフルオレン単位を主鎖中に有するポリエステル樹脂を含有し，酸化防止剤として下記化学式３で示されるフェノール系化合物を含有し，前記導電性支持体上に形成された感光層と；
を含むことを特徴とする，電子写真感光体。
【化６】
2004062211.tif 000039
【化７】
2004062211.tif 000040
（ただし，前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式３において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，ａ，ｃは０〜６の整数であり，ｂは０または１であり，ｎは２〜４の整数であり，Ｚは，ｎが２である時に硫黄原子または酸素原子を，ｎが３である時に窒素原子を，ｎが４である時に炭素原子を各々表す。）
【請求項３】
前記ポリエステル樹脂は，下記化学式４，５または６で示される繰返し単位を有するポリエステル樹脂，または下記化学式４，５または６で示される繰返し単位のうちから２種以上を含む共重合体であることを特徴とする，請求項１または２のいずれかに記載の電子写真感光体。
【化８】
2004062211.tif 000041
【化９】
2004062211.tif 000042
【化１０】
2004062211.tif 000043
【請求項４】
前記ポリエステル樹脂は，下記化学式７または８で示される化合物であることを特徴とする，請求項１または２のいずれかに記載の電子写真感光体。
【化１１】
2004062211.tif 000044
（前記化学式７において，ｍとｎは各々独立的に１０〜１０００の整数である。）
【化１２】
2004062211.tif 000045
（前記化学式８において，ｋは１０〜１０００の数である。）
【請求項５】
前記酸化防止剤の含量は，前記感光層の電荷輸送物質の総重量を基準として０．０１重量％〜５０重量％の範囲内であることを特徴とする，請求項１，２，３または４のいずれかに記載の電子写真感光体。
【請求項６】
前記化学式２で示される酸化防止剤は，下記化学式９，１０，１１または１２で示される化合物であることを特徴とする，請求項１，３，４または５のいずれかに記載の電子写真感光体。
【化１３】
2004062211.tif 000046
【化１４】
2004062211.tif 000047
【化１５】
2004062211.tif 000048
【化１６】
2004062211.tif 000049
【請求項７】
前記化学式３で示される酸化防止剤は，下記化学式１３または１４で示される化合物であることを特徴とする，請求項２，３，４または５のいずれかに記載の電子写真感光体。
【化１７】
2004062211.tif 000050
【化１８】
2004062211.tif 000051
【請求項８】
前記電子写真感光体は，ウェット現像用電子写真感光体であることを特徴とする，請求項１，２，３，４，５，６または７のいずれかに記載の電子写真感光体。
【請求項９】
ドラムと，前記ドラム上に配設された電子写真感光体とを備えた電子写真ドラムであって；
前記電子写真感光体は，
　導電性支持体と；
　結合樹脂として下記化学式１で示されるビフェニルフルオレン単位を主鎖中に有するポリエステル樹脂を含有し，酸化防止剤として下記化学式２で示されるフェノール系化合物を含有し，前記導電性支持体上に形成された感光層と；
を含むことを特徴とする，電子写真ドラム。
【化１９】
2004062211.tif 000052
【化２０】
2004062211.tif 000053
（前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式２において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ３は，各々独立的に，炭素数１〜６のアルキル基，下記の化学式２５，２６および２７で示される化合物からなる群より選択される。）
【化２１】
2004062211.tif 000054
【化２２】
2004062211.tif 000055
【化２３】
2004062211.tif 000056
（前記化学式２５，２６および２７において，ａ，ｃ，ｋ，ｌ及びｍは０〜６の整数であり，ｂは０または１であり，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ４，Ｘ５及びＸ６は，各々独立的に，水素原子及び炭素数１〜６のアルキル基からなる群より選択される。）
【請求項１０】
ドラムと，前記ドラム上に配設された電子写真感光体とを備えた電子写真ドラムであって；
前記電子写真感光体は，
　導電性支持体と；
　結合樹脂として下記化学式１で示されるビフェニルフルオレン単位を主鎖中に有するポリエステル樹脂を含有し，酸化防止剤として下記化学式３で示されるフェノール系化合物を含有し，前記導電性支持体上に形成された感光層と；
を含むことを特徴とする，電子写真ドラム。
【化２４】
2004062211.tif 000057
【化２５】
2004062211.tif 000058
（ただし，前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式３において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，ａ，ｃは０〜６の整数であり，ｂは０または１であり，ｎは２〜４の整数であり，Ｚは，ｎが２である時に硫黄原子または酸素原子を，ｎが３である時に窒素原子を，ｎが４である時に炭素原子を各々表す。）
【請求項１１】
導電性支持体と，結合樹脂として下記化学式１で示されるビフェニルフルオレン単位を主鎖中に有するポリエステル樹脂を含有し，酸化防止剤として下記化学式２で示されるフェノール系化合物を含有し，前記導電性支持体上に形成された感光層と，を含む電子写真感光体と；
　前記電子写真感光体を帯電させる帯電装置，前記電子写真感光体上に形成された静電潜像を現像する現像ユニット，及び前記電子写真感光体の表面をクリーニングするクリーニング装置からなる群より選択された少なくともいずれかの装置と；
を備え，
　画像形成装置に着脱可能であることを特徴とする，電子写真カートリッジ。
【化２６】
2004062211.tif 000059
【化２７】
2004062211.tif 000060
（前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式２において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ３は，各々独立的に，炭素数１〜６のアルキル基，下記の化学式２５，２６および２７で示される化合物からなる群より選択される。）
【化２８】
2004062211.tif 000061
【化２９】
2004062211.tif 000062
【化３０】
2004062211.tif 000063
（前記化学式２５，２６および２７において，ａ，ｃ，ｋ，ｌ及びｍは０〜６の整数であり，ｂは０または１であり，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ４，Ｘ５及びＸ６は，各々独立的に，水素原子及び炭素数１〜６のアルキル基からなる群より選択される。）
【請求項１２】
導電性支持体と，結合樹脂として下記化学式１で示されるビフェニルフルオレン単位を主鎖中に有するポリエステル樹脂を含有し，酸化防止剤として下記化学式３で示されるフェノール系化合物を含有し，前記導電性支持体上に形成された感光層と，を含む電子写真感光体と；
　前記電子写真感光体を帯電させる帯電装置，前記電子写真感光体上に形成された静電潜像を現像する現像ユニット，及び前記電子写真感光体の表面をクリーニングするクリーニング装置からなる群より選択された少なくともいずれかの装置と；
を備え，
　画像形成装置に着脱可能であることを特徴とする，電子写真カートリッジ。
【化３１】
2004062211.tif 000064
【化３２】
2004062211.tif 000065
（ただし，前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式３において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，ａ，ｃは０〜６の整数であり，ｂは０または１であり，ｎは２〜４の整数であり，Ｚは，ｎが２である時に硫黄原子または酸素原子を，ｎが３である時に窒素原子を，ｎが４である時に炭素原子を各々表す。）
【請求項１３】
導電性支持体と，結合樹脂として下記化学式１で示されるビフェニルフルオレン単位を主鎖中に有するポリエステル樹脂を含有し，酸化防止剤として下記化学式２で示されるフェノール系化合物を含有し，前記導電性支持体上に形成された感光層とを含む電子写真感光体を備えた感光体ユニットと；
　前記感光体ユニットを帯電させる帯電装置と；
　画像化された光を前記帯電された感光体ユニットに照射することにより，前記感光体ユニット上に静電潜像を形成する光照射装置と；
　前記静電潜像をトナーで現像することにより，前記感光体ユニット上にトナー画像を形成する現像ユニットと；
　画像表示用媒体上に前記トナー画像を転写する転写装置と；
を備えることを特徴とする，画像形成装置。
【化３３】
2004062211.tif 000066
【化３４】
2004062211.tif 000067
（前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式２において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ３は，各々独立的に，炭素数１〜６のアルキル基，下記の化学式２５，２６および２７で示される化合物からなる群より選択される。）
【化３５】
2004062211.tif 000068
【化３６】
2004062211.tif 000069
【化３７】
2004062211.tif 000070
）
（前記化学式２５，２６および２７において，ａ，ｃ，ｋ，ｌ及びｍは０〜６の整数であり，ｂは０または１であり，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ４，Ｘ５及びＸ６は，各々独立的に，水素原子及び炭素数１〜６のアルキル基からなる群より選択される。）
【請求項１４】
導電性支持体と，結合樹脂として下記化学式１で示されるビフェニルフルオレン単位を主鎖中に有するポリエステル樹脂を含有し，酸化防止剤として下記化学式３で示されるフェノール系化合物を含有し，前記導電性支持体上に形成された感光層とを含む電子写真感光体を備えた感光体ユニットと；
　前記感光体ユニットを帯電させる帯電装置と；
　画像化された光を前記帯電された感光体ユニットに照射することにより，前記感光体ユニット上に静電潜像を形成する光照射装置と；
　前記静電潜像をトナーで現像することにより，前記感光体ユニット上にトナー画像を形成する現像ユニットと；
　画像表示用媒体上に前記トナー画像を転写する転写装置と；
を備えることを特徴とする，画像形成装置。
【化３８】
2004062211.tif 000071
【化３９】
2004062211.tif 000072
（ただし，前記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
　また，前記化学式３において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，ａ，ｃは０〜６の整数であり，ｂは０または１であり，ｎは２〜４の整数であり，Ｚは，ｎが２である時に硫黄原子または酸素原子を，ｎが３である時に窒素原子を，ｎが４である時に炭素原子を各々表す。）
【請求項１５】
請求項１，２，３，４，５，６，７または８のいずれかに記載の電子写真感光体を具備することを特徴とする，画像形成装置。
【発明の詳細な説明】
【技術分野】
【０００１】
　本発明は，単層型の電子写真感光体，およびこれを備える電子写真ドラム，電子写真カートリッジおよび画像形成装置に関する。
【背景技術】
【０００２】
　電子写真方法は，光導電体の表面を選択的に露光して潜像を形成し，露光領域と非露光領域と間に静電気電荷密度に差を発生させ，顔料や熱可塑性成分を含む静電気トナーによって可視的な画像を形成する方法をいう。
【０００３】
　電子写真方法において，液体現像剤を使用するいわゆるウェット現像法は，特許文献１，２に開示されているように，依然から知られている技術である。このウェット現像法は，トナーの粒径をサブミクロンのサイズにすることが可能であるため，高解像度の画像が得られるというメリットがある。
【０００４】
　代表的な電子写真方法としては，粉体現像剤を使用する一般的なドライ現像法が用いられてきた。これに対し，液体現像方法は，液体現像剤の主成分である石油系溶媒による悪臭が生じることや，引火に対する対策が必要であるということが原因で広く普及していなかった。しかし，ウェット現像法は高解像度が得られるメリットによって，近年，再評価されている。
【０００５】
　ウェット現像法は，感光層の表面に静電気的画像（静電潜像）を形成し，場合によっては，この静電気的画像を他の表面に移動させ，上記静電気的画像を破壊しない程度の静電気的抵抗性と色素とを有しているキャリア液体を用いて，上記感光層の表面を湿潤させることによって，現像する方法である。
【０００６】
　ところで，従来では，液体現像剤を利用したウェット現像時に，電子写真感光体として主に非結晶質セレンのような無機感光体を使用していた。しかし，紀年，電子写真感光体として有機感光体を使用が進むにつれ，次のような問題点が発生した。
【０００７】
　有機感光体の表面がポリカーボネート系樹脂，アクリル系樹脂などのような結合剤と低分子化合物の電荷輸送物質とを含む電荷輸送層を含む場合には，このような電荷輸送層形成物質は，液体現像剤の脂肪族炭化水素系溶媒に対する溶解性を有している。したがって，液体現像剤が有機感光体と直接接触すると，有機感光体が溶媒によって浸食されるため，クラックの発生や感光低下が起こり，溶出（湧出）した感光体成分が現像剤を汚染してしまうという問題がある。
【０００８】
　このような問題点を解決するために，液体現像剤に対する耐久性に優れた感光体の開発が活発に進められており，このような有機感光体の開発の方向性として，次の３つが代表的である。
（１）感光体成分（例えば，電荷輸送物質）を重合させて，溶出を防止する。
（２）耐現像剤性の優れた表面保護層を設けて，溶媒が感光層に侵入することを防止する。
（３）結合剤の耐現像剤性を高めて溶媒が感光層に侵入することを防止する。
【０００９】
　ここで，上記（１）の方式の具体例は，特許文献３に開示されている。しかし，この特許文献３の内容によれば，耐溶剤性に優れた高分子型の電荷輸送物質はその種類が限定されており，汎用樹脂を用いることができないので，材料コストが非常に高くなってしまうという欠点がある。
【００１０】
　また，上記（２）の方式の具体例は，特許文献４に開示されている。しかし，この特許文献４の内容によれば，感光体の製造工程が複雑であるだけでなく，感光体特性を低下させないためには表面保護層を薄くしなければならず，これにより耐久性が低下するという欠点がある。
【００１１】
　さらに，上記（３）の方式の具体例は，特許文献５に開示されている。この特許文献５の内容によれば，結合剤単独では感光体の完全な耐溶剤性を確保することが事実上困難であり，いまだ実用化されたこともない。
【００１２】
　一方，特許文献６，特許文献７及び特許文献８には，結合剤として主鎖のビフェニルフルオレン繰返し単位を有するポリエステル樹脂を利用する有機感光体が開示されている。しかし，上記かかる特許文献６，７および８の内容は，一般的な電子写真方式に基づいて，特定のポリエステル樹脂を利用して機械的耐久性を向上させようとするものであり，液体現像方式への適用性については開示されていない。また，これらの特許文献に開示された樹脂は，従来の一般的な樹脂と比較して電気的特性が低下するので，これまで感光体として実用化されたことがなかった。
【００１３】
　ところで，電子写真感光体は，一般的に，導電性基板上に電荷発生物質，電荷輸送物質，結合剤樹脂などからなる感光層を形成してなる。感光層としては，電荷発生層と電荷輸送層とを積層して得られる機能分離型の積層型感光体が主に使われている。一方，単純な製造工程により生産可能な単層型感光体は，オゾン発生の少ない陽極のコロナ放電で使用可能であるという陽帯電性の利点があるため，近年，注目を浴びており，活発に開発研究されている。
【００１４】
　単層型電子写真感光体としては，従来では，例えば特許文献９に開示されたＰＶＫ／ＴＮＦ電荷移動錯体よりなる感光体，特許文献１０で開示された光導電性フタロシアニンを樹脂に分散させた感光体，特許文献１１で開示されたチアピリリウムとポリカーボネートの凝集体を電荷輸送物質と共に樹脂に分散させた感光体，などが代表的である。しかし，これらの感光体は，静電気特性が十分ではなく，材料選択の制約が多く，材料の有害性がるなどといった問題があり，現在は使用されていない。
【００１５】
　現在，開発の主流となっている単層型感光体は，特許文献１２で開示された電荷発生物質を正孔輸送物質及び電子輸送物質と共に樹脂に分散させた構成の感光体である。このような感光体は，電荷発生と電荷輸送とがそれぞれの材料に機能分離されているため，材料選択の幅が大きく，また電荷発生物質の濃度を低く設定できるので，感光層の機能的，化学的耐久性を向上できるという長所がある。
【００１６】
　上記のような単層型感光層構造を有する感光体は，画像形成のための基本性能を発揮できるが，実用的には画像欠陥のない良好な画像を得ることが重要である。さらに，繰返して長時間使用する時に，画像損失を生じることなく，良好な画質を長時間維持することも要求される。しかし，感光体を帯電させるためにコロナ放電すると，多くのオゾンが発生するが，この反応性のオゾンが周辺大気の窒素または酸素と反応して，さらにオゾンまたは窒素酸化物（ＮＯＸ）を生成させる。このようにして生成されたオゾンまたは窒素酸化物は反応性が大きいため，感光体表面の性質を変化させてしまい，この結果，現像時に画像欠陥のない良好な画像を得ることが困難になってしまうという問題がある，特に，かかる感光体を具備したＯＰＣドラムを長時間使用すると，かかる問題点がより顕著になるため，感光体の電気的寿命が短くなってしまうという問題がある。
【００１７】
【特許文献１】米国特許第２，９０７，６７４号明細書
【特許文献２】米国特許第３，３３７，３４０号明細書
【特許文献３】米国特許第５，０３０，５３２号明細書
【特許文献４】米国特許第５，３６８，９６７号明細書
【特許文献５】米国特許第５，５４５，４９９号明細書
【特許文献６】特開平５−２９７６０１号公報
【特許文献７】特開平７−２８１４５６号公報
【特許文献８】特開平１０−２０５１５号公報
【特許文献９】米国特許第３，４８４，２３７号明細書
【特許文献１０】米国特許第３，３９７，０８６号明細書
【特許文献１１】米国特許第３，６１５，４１４号明細書
【特許文献１２】特開昭５４−１６３３号公報
【発明の開示】
【発明が解決しようとする課題】
【００１８】
　そこで，本発明は，上記問題に鑑みてなされたものであり，本発明の目的とするところは，ウェット現像法に使われる液体現像剤に対する耐久性に優れるとともに，電気的寿命が長く，コロナ放電による感光体の性質変化を抑制して良好な画像が得ることが可能な，新規かつ改良された電子写真感光体を提供するところにある。
【００１９】
　また，本発明の他の目的は，上記のような電子写真感光体を具備した電子写真ドラム，電子写真カートリッジ及び画像形成装置を提供するところにある。
【課題を解決するための手段】
【００２０】
　上記課題を解決するために，本発明のある観点によれば，導電性支持体と；結合樹脂として下記化学式１で示されるビフェニルフルオレン単位を主鎖中に有するポリエステル樹脂を含有し，酸化防止剤として下記化学式２で示されるフェノール系化合物を含有し，上記導電性支持体上に形成された感光層と；を含むことを特徴とする，電子写真感光体が提供される。
【００２１】
【化１】
2004062211.tif 000003
【００２２】
【化２】
2004062211.tif 000004
（上記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
【００２３】
　また，上記化学式２において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ３は，各々独立的に，炭素数１〜６のアルキル基，下記の化学式２５，２６および２７で示される化合物からなる群より選択される。）
【００２４】
【化３】
2004062211.tif 000005
【００２５】
【化４】
2004062211.tif 000006
【００２６】
【化５】
2004062211.tif 000007
（上記化学式２５，２６および２７において，ａ，ｃ，ｋ，ｌ及びｍは０〜６の整数であり，ｂは０または１であり，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，Ｘ４，Ｘ５及びＸ６は，各々独立的に，水素原子及び炭素数１〜６のアルキル基からなる群より選択される。）
【００２７】
　また，上記課題を解決するために，本発明の別の観点によれば，導電性支持体と；結合樹脂として下記化学式１で示されるビフェニルフルオレン単位を主鎖中に有するポリエステル樹脂を含有し，酸化防止剤として下記化学式３で示されるフェノール系化合物を含有し，上記導電性支持体上に形成された感光層と；を含むことを特徴とする，電子写真感光体が提供される。
【００２８】
【化６】
2004062211.tif 000008
【００２９】
【化７】
2004062211.tif 000009
（ただし，上記化学式１において，芳香族上の水素原子は，非置換されるか，またはハロゲン原子，炭素数１〜２０の脂肪族炭化水素基及び炭素数５〜８のシクロアルキル基からなる群より選択されたいずれかに置換される。
【００３０】
　また，上記化学式３において，Ｘ１及びＸ２は，各々独立的に，水素原子及び炭素数１〜６のアルキル基からなる群より選択され，Ｙ１及びＹ２は，各々独立的に，水素原子，メチル基及びエチル基からなる群より選択され，ａ，ｃは０〜６の整数であり，ｂは０または１であり，ｎは２〜４の整数であり，Ｚは，ｎが２である時に硫黄原子または酸素原子を，ｎが３である時に窒素原子を，ｎが４である時に炭素原子を各々表す。）
【００３１】
　また，上記ポリエステル樹脂は，下記化学式４，５または６で示される繰返し単位を有するポリエステル樹脂，または下記化学式４，５または６で示される繰返し単位のうちから２種以上を含む共重合体である，ように構成してもよい。
【００３２】
【化８】
2004062211.tif 000010
【００３３】
【化９】
2004062211.tif 000011
【００３４】
【化１０】
2004062211.tif 000012
【００３５】
　また，上記ポリエステル樹脂は，下記化学式７または８で示される化合物である，ように構成してもよい。
【００３６】
【化１１】
2004062211.tif 000013
（上記化学式７において，ｍとｎは各々独立的に１０〜１０００の整数である。）
【００３７】
【化１２】
2004062211.tif 000014
（前記化学式８において，ｋは１０〜１０００の数である。）
【００３８】
　また，上記酸化防止剤の含量は，上記感光層の電荷輸送物質の総重量を基準として０．０１重量％〜５０重量％の範囲内である，ように構成してもよい。
【００３９】
　また，上記化学式２で示される酸化防止剤は，下記化学式９，１０，１１または１２で示される化合物である，ように構成してもよい。
【００４０】
【化１３】
2004062211.tif 000015
【００４１】
【化１４】
2004062211.tif 000016
【００４２】
【化１５】
2004062211.tif 000017
【００４３】
【化１６】
2004062211.tif 000018
【００４４】
　また，上記化学式３で示される酸化防止剤は，下記化学式１３または１４で示される化合物である，ように構成してもよい。
【００４５】
【化１７】
2004062211.tif 000019
【００４６】
【化１８】
2004062211.tif 000020
【００４７】
　また，上記電子写真感光体は，ウェット現像用電子写真感光体である，ように構成してもよい。
【００４８】
　また，上記課題を解決するために，本発明の別の観点によれば，ドラムと，上記ドラム上に配設された電子写真感光体とを備えた電子写真ドラムであって；上記電子写真感光体は，導電性支持体と；結合樹脂として上記化学式１で示されるビフェニルフルオレン単位を主鎖中に有するポリエステル樹脂を含有し，酸化防止剤として上記化学式２で示されるフェノール系化合物を含有し，上記導電性支持体上に形成された感光層と；
を含むことを特徴とする，電子写真ドラムが提供される。
【００４９】
　また，上記課題を解決するために，本発明の別の観点によれば，ドラムと，上記ドラム上に配設された電子写真感光体とを備えた電子写真ドラムであって；上記電子写真感光体は，導電性支持体と；結合樹脂として下記化学式１で示されるビフェニルフルオレン単位を主鎖中に有するポリエステル樹脂を含有し，酸化防止剤として下記化学式３で示されるフェノール系化合物を含有し，上記導電性支持体上に形成された感光層と；
を含むことを特徴とする，電子写真ドラムが提供される。
【００５０】
　また，上記課題を解決するために，本発明の別の観点によれば，導電性支持体と，結合樹脂として上記化学式１で示されるビフェニルフルオレン単位を主鎖中に有するポリエステル樹脂を含有し，酸化防止剤として上記化学式２で示されるフェノール系化合物を含有し，上記導電性支持体上に形成された感光層と，を含む電子写真感光体と；上記電子写真感光体を帯電させる帯電装置，上記電子写真感光体上に形成された静電潜像を現像する現像ユニット，及び上記電子写真感光体の表面をクリーニングするクリーニング装置からなる群より選択された少なくともいずれかの装置と；を備え，画像形成装置に着脱可能であることを特徴とする，電子写真カートリッジが提供される。
【００５１】
　また，上記課題を解決するために，本発明の別の観点によれば，導電性支持体と，結合樹脂として上記化学式１で示されるビフェニルフルオレン単位を主鎖中に有するポリエステル樹脂を含有し，酸化防止剤として上記化学式３で示されるフェノール系化合物を含有し，上記導電性支持体上に形成された感光層と，を含む電子写真感光体と；上記電子写真感光体を帯電させる帯電装置，上記電子写真感光体上に形成された静電潜像を現像する現像ユニット，及び上記電子写真感光体の表面をクリーニングするクリーニング装置からなる群より選択された少なくともいずれかの装置と；を備え，画像形成装置に着脱可能であることを特徴とする，電子写真カートリッジが提供される。
【００５２】
　また，上記課題を解決するために，本発明の別の観点によれば，導電性支持体と，結合樹脂として上記化学式１で示されるビフェニルフルオレン単位を主鎖中に有するポリエステル樹脂を含有し，酸化防止剤として上記化学式２で示されるフェノール系化合物を含有し，上記導電性支持体上に形成された感光層とを含む電子写真感光体を備えた感光体ユニットと；上記感光体ユニットを帯電させる帯電装置と；画像化された光を上記帯電された感光体ユニットに照射することにより，上記感光体ユニット上に静電潜像を形成する光照射装置と；上記静電潜像をトナーで現像することにより，上記感光体ユニット上にトナー画像を形成する現像ユニットと；画像表示用媒体上に上記トナー画像を転写する転写装置と；
を備えることを特徴とする，画像形成装置が提供される。
【００５３】
　また，上記課題を解決するために，本発明の別の観点によれば，導電性支持体と，結合樹脂として上記化学式１で示されるビフェニルフルオレン単位を主鎖中に有するポリエステル樹脂を含有し，酸化防止剤として上記化学式３で示されるフェノール系化合物を含有し，上記導電性支持体上に形成された感光層とを含む電子写真感光体を備えた感光体ユニットと；上記感光体ユニットを帯電させる帯電装置と；画像化された光を上記帯電された感光体ユニットに照射することにより，上記感光体ユニット上に静電潜像を形成する光照射装置と；上記静電潜像をトナーで現像することにより，上記感光体ユニット上にトナー画像を形成する現像ユニットと；画像表示用媒体上に上記トナー画像を転写する転写装置と；
を備えることを特徴とする，画像形成装置が提供される。
【００５４】
　また，上記課題を解決するために，本発明の別の観点によれば，上記のいずれかの電子写真感光体を具備することを特徴とする，画像形成装置が提供される。
【００５５】
　以上説明したような，本発明にかかる特殊な構造の酸化防止剤を含む電子写真感光体が良好な画像を得ることができ，さらに電気的寿命を延長できるメカニズムは次のように推測される。
【００５６】
　すなわち，本発明による特殊な構造の酸化防止剤は，帯電や露光時に発生する酸化性物質のオゾンまたはＮＯＸなどから，感光層の結合樹脂，電子輸送物質，正孔輸送物質などを含む電子写真感光体の酸化を防止できる。したがって，本発明の電子写真感光体は，初期の電子写真感光体の帯電電位及び闇減衰の減少を抑制でき，繰返し使用する場合にも良好な画像を得られ，結果的に感光体の電気的寿命が延長できる。また，本発明の電子写真感光体は，有機系感光体であるが，特殊な構造のポリエステル樹脂を結合樹脂に使用することによって，液体現像剤に対する耐久性に優れているので，ウェット現像方式に特に適合に使われうる。
【発明の効果】
【００５７】
　以上説明したように，本発明にかかる単層型電子写真感光体は，特殊な構造のポリエステル樹脂を結合樹脂として使用することによって，液体現像剤に対する耐久性に優れる。また，特殊な構造の酸化防止剤を使用することによって，単層型感光体を形成してもコロナ放電による感光体の帯電電位の減少を抑制して，良好な画像を得ることができるとともに，電気的寿命を延長することができる。したがって，本発明による電子写真感光体を利用することにより，より実用的な電子写真装置を生産できる。
【発明を実施するための最良の形態】
【００５８】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００５９】
　（第１の実施形態）
　以下に，本発明の第１の実施形態にかかる電子写真感光体及びその製造方法等について説明する。
【００６０】
　図１は，本実施形態にかかる電子写真感光体を示す模式図である。
【００６１】
　電子写真感光体１は，導電性支持体３上に形成された感光層２を含む。上記感光層２は，電荷発生物質および電荷輸送物質の双方が含まれている単層型感光体である。導電性支持体３としては，例えば，金属，プラスチックなどからなるドラム，あるいはベルト状のものを使用することができる。電荷輸送物質は，正孔輸送物質と電子輸送物質とを含む。
【００６２】
　上記のように感光層２は，例えば，単一層内に，電荷発生物質，正孔輸送物質及び電子輸送物質を共に含有している。
【００６３】
　感光層２に使われる電荷発生物質としては，例えば，フタロシアニン系顔料，アゾ系顔料，キノン系顔料，ぺリレン系顔料，インジゴ系顔料，ビスベンゾイミダゾール系顔料，キナクリドン系顔料，アズレニウム系染料，スクアリリウム系染料，ピリリウム系染料，トリアリルメタン系染料，シアニン系染料などの有機材料及び，無定形シリコン，無定形セレン，三方晶セレン，テルル，セレン−テルル合金，硫黄化カドミウム，硫黄化アンチモン，硫黄化亜鉛などの無機材料の例が挙げられる。使用できる電荷発生物質は，かかる例に限定されない。また，電荷発生物質には，これらの材料を単独に使用することも可能であるが，２種以上の電荷発生物質を混合して使用することも可能である。
【００６４】
　感光層２中の電荷発生物質の比率は，２〜１０重量％の範囲内であることが望ましい。電荷発生物質の比率が２重量％未満であれば，感光層の吸光度が低下して，照射光エネルギーの損失が増大するので，感度が低下して望ましくない。一方，電荷発生物質の比率が１０重量％より大きければ，暗導電が増加して帯電性が低下し，同時にトラップ密度も増大するので，移動度低下により感度が低下するため望ましくない。
【００６５】
　本実施形態にかかる単層型電子写真感光体１に含まれている正孔輸送物質としては，例えば，ピレン系，カルバゾール系，ヒドラジン系，オキサゾール系，オキサジアゾ−ル系，ピラゾリン系，アリルアミン系，アリルメタン系，ベンジジン系，チアゾ−ル系，スチリル系などの含窒素環状化合物や，縮合多環式化合物またはこれらの混合物の例を挙げられる。また，これらの置換基を主鎖あるいは側鎖に有する高分子化合物やポリシラン系化合物を使用することも可能である。
【００６６】
　本実施形態にかかる電子写真感光体１に好適に使用できる正孔輸送物質の構造例としては，例えば，以下のような化学式１５〜２１で示された化合物が挙げられる。
【００６７】
【化１９】
2004062211.tif 000021
【００６８】
【化２０】
2004062211.tif 000022
【００６９】
【化２１】
2004062211.tif 000023
【００７０】
【化２２】
2004062211.tif 000024
【００７１】
【化２３】
2004062211.tif 000025
【００７２】
【化２４】
2004062211.tif 000026
【００７３】
【化２５】
2004062211.tif 000027
【００７４】
　このような化学式１５〜２１で示された正孔輸送物質は，材料としては特許文献１３（米国特許第５，０１３，６２３号公報）などで開示されており，その明細書の記載から容易に合成できる。
【００７５】
　本実施形態にかかる単層型電子写真感光体１に含まれている電子輸送物質としては，例えば，ベンゾキノン系，シアノエチレン系，シアノキノジメタン系，フルオレン系，キサンチン系，フェナントラキノン系，無水フタル酸系，チオピラン系，ジフェノキノン系などの電子水溶性材料またはその混合物の例を挙げられる。しかし，これらに限定されず，これらの置換基を主鎖あるいは側鎖に有する電子輸送性の高分子化合物や電子輸送性を有する顔料などであっても構わない。
【００７６】
　また。本実施形態にかかる電子写真感光体１に好適に使用できる電子輸送物質の構造例としては，例えば，以下のような化学式２２〜２４で示された化合物が挙げられる。
【００７７】
【化２６】
2004062211.tif 000028
【００７８】
【化２７】
2004062211.tif 000029
【００７９】
【化２８】
2004062211.tif 000030
【００８０】
　このような化学式２２〜２４で示された電子輸送物質は特許文献１４（米国特許第４，４７４，８６５号公報）に開示されており，合成方法も明確に記載されている。
【００８１】
　また，正孔輸送物質と電子輸送物質との含有比率は，例えば，重量比で９：１〜１：１の範囲が望ましい。上記重量比を外れる場合には，感光体として実質的な性能を発揮するに十分な感光層２の電子またはホール流動性（移動性）を得難いという問題があるため，望ましくない。
【００８２】
　本実施形態にかかる感光層２中の正孔輸送物質と電子輸送物質とを合わせた電荷輸送物質の含有比率は，例えば，１０〜６０重量％の範囲が望ましい。１０重量％未満の場合には，電荷輸送能が不充分になるので，感度が不足して，残留電位が大きくなるという問題点がある，一方，６０重量％を超過する場合には，感光層中の含量が少なくなるので，塗膜強度を十分に得られないという問題点がある。
【００８３】
　本実施形態にかかる電子写真感光体１の感光層２は，上記化学式１で示されるビフェニルフルオレン単位を主鎖中に有するポリエステル樹脂からなる結合樹脂（結合剤，結着樹脂）を含有している。この結合樹脂は，脂肪族炭化水素系溶媒に対する耐性に優れているので，かかる決着樹脂を含む本実施形態にかかる電子写真感光体１は，ウェット現像方式用電子写真装置に特に適合する。化学式１のポリエステル樹脂中でも，特に上記化学式４，５及び６で示される繰返し単位を有するポリエステル樹脂，またはこの繰返し単位中から２種以上を含むポリエステル共重合体が望ましく使われ，さらに，上記化学式７及び８のポリエステル樹脂が特に望ましく使われうる。
【００８４】
　一方，結合剤として，上記化学式１で示されるビフェニルフルオレン繰返し単位を主鎖中に有するポリエステル樹脂を単独に使用してもよいし，或いは，本発明の効果を喪失しない範囲内で他の一般的な結合用樹脂と混合して使用することもできる。上記一般的な結合用樹脂の具体例としては，例えば，ポリカーボネート樹脂（例：ビスフェノール−Ａタイプポリカーボネート（帝人化学製，ＰＡＮＬＩＴＥ），ビスフェノール−Ｚタイプポリカーボネート（三菱ガス化学製，ＩＵＰＩＬＯＮ　Ｚ−２００），メタクリル系樹脂（例：三菱レイヨン株式会社製，ＤＩＡＮＡＬ），一般的なポリエステル樹脂（日本東陽紡績社製［Ｖｙｌｏｎ−２００］），ポリスチレン樹脂（例：ＤＯＷ　ＣＨＥＭＩＣＡＬ社製，ＳＴＹＬＯＮ）などがある。このように混合して使用する場合，上記化学式１で示されるビフェニルフルオレン繰返し単位を有するポリエステル樹脂は，感光体２に使われる結合剤の総重量を基準として，５０〜１００重量％であることが望ましい。化学式１で示されるビフェニルフルオレン繰返し単位を有するポリエステル樹脂の含量が，５０重量％未満であれば，液体現像剤に対する耐久特性が低下するので望ましくない。
【００８５】
　また，本実施形態にかかる感光層２は，特殊な構造のフェノール系化合物からなる酸化防止剤を含む。このような酸化防止剤としては，上記化学式２で示されるフェノール系化合物，または上記化学式３で示されるフェノール系化合物が望ましく使われる。上記化学式２の酸化防止剤の具体例としては，上記化学ｓ機９〜１２中のいずれか１つのフェノール系化合物を挙げられ，一方，上記化学式３の酸化防止剤の具体例としては，上記化学式１３または１４の化合物を挙げられるが，かかる例に限定されない。また，上記酸化防止剤の含量は，上記感光層２の電荷輸送物質の総重量を基準として，０．０１重量％〜５０重量％の範囲であることが望ましい。これは，酸化防止剤の含量が０．０１重量％未満であると，帯電電位の安定性が不良になる傾向があり，一方，５０重量％を超過すると，露光電位が上昇するという問題点が発生する恐れがあるからである。
【００８６】
　このようなフェノール系酸化防止剤は，単独に使っても良く，２種以上混合して使うことができる。また，かかるフェノール系酸化防止剤は，本明細書で特別に言及していない他の酸化防止剤，例えば，硫黄系酸化防止剤，リン系酸化防止剤，アミン系酸化防止剤などと共に使われうる。
【００８７】
　次に，本実施形態にかかる電子写真感光体１を製造する方法について説明する。本実施形態にかかる電子写真感光体１は，導電性支持体３の上部に，電荷発生物質，電荷輸送物質，結合樹脂及び溶媒を含む感光層形成用組成物をコーティングして乾燥することによって製造される。そして，上記結合樹脂には上記化学式１で示されるビフェニルフルオレン繰返し単位を主鎖中に有するポリエステル樹脂を含む。この時，結合樹脂の含量は，感光層形成用組成物の固形分総重量を基準として４０〜９０重量％であり，化学式１に示されるビフェニルフルオレン繰返し単位を主鎖中に有するポリエステル樹脂の含量は，感光層形成用組成物で使われた結合剤の総含量を基準として，５０〜１００重量％であることが望ましい。
【００８８】
　上記感光層形成用組成物で使われる溶媒としては，例えば，アルコール類，ケトン類，アミド類，エーテル類，エステル類，スフホン類，芳香族類，脂肪族ハロゲン化炭化水素類などの有機溶媒の例を挙げられる。ここで，アルコール類の具体例としては，例えば，メタノール，エタノール，ブタノール，イソプロピルアルコールなどがある。また，上記ケトン類の具体例としては，例えば，アセトン，メチルエチルケトン，シクロヘキサノンなどがある。また，上記アミド類の具体例としては，例えば，Ｎ，Ｎ−ジメチルホルムアミド，Ｎ，Ｎ−ジメチルアセトアミドがある。また，上記エステル類の具体例としては，例えば，エチルアセテート，メチルアセテートなどがある。また，上記スフホン類の具体例としては，例えば，ジメチルスルホキシド，スルホランがある。また，上記芳香族類の具体例としては，例えば，ベンゼン，トルエン，キシレン，モノクロロベンゼン，ジクロロベンゼンがある。また，上記脂肪族ハロゲン化炭化水素類の具体例としては，例えば，メチレンクロリド，クロロホルム，テトラクロロカーボン，トリクロロエタンがある。このような溶媒の含量は，感光層形成用組成物の固形分１重量部を基準として２〜１００重量部を使用するのが望ましい。
【００８９】
　上記製造過程において，感光層形成用組成物のコーティング法としては，例えば，リングコーティング法，ディップコーティング法，ロールコーティング法，スプレーコーティング法などが挙げられるが，これに限定されることではない。このような方法によって形成された感光層２の総厚さは，例えば５〜５０μｍであることが望ましい。
【００９０】
　また，導電性支持体３と感光層２との間には，接着性の向上，または支持体３からの電荷注入を阻止するために，中間層を形成することも可能である。このような中間層としては，例えば，アルミニウムの陽極酸化層と，酸化チタン，酸化錫などの金属酸化物粉末の樹脂分散層と，ポリビニルアルコール，カゼイン，エチルセルロース，ゼラチン，フェノール樹脂，ポリアミドなどの樹脂層といった例を挙げられるが，これらに限定されない。
【００９１】
　また，本実施形態にかかる感光層２には，例えば，結合樹脂と共に，可塑剤，レベリング剤，分散安定剤，光劣化防止剤などの添加剤がさらに含まれる。光劣化防止剤としては，例えば，ベンゾトリアゾ−ル系化合物，ベンゾフェノン系化合物，干渉アミン系化合物などを挙げられる。
【００９２】
　以上のような構成の単層型電子写真感光体１を利用することにより，闇減衰及び繰返し使用による帯電電位の減少を抑制して，良好な画像が得られ，電気的寿命を延長することができる。
【００９３】
　次に，上記のような単層型の電子写真感光体１を備えた電子写真カートリッジ，電子写真ドラムまたは画像形成装置について説明する。
【００９４】
　図２に示すように，本実施形態にかかる電子写真感光体１は，電子写真カートリッジ１１，電子写真ドラム８，９または画像形成装置１０に適用できる。なお，図２では，上記電子写真感光体１を例えばロール状に成形した電子写真感光体９が示されている。
【００９５】
　電子写真カートリッジ１１は，例えば，電子写真感光体９と，電子写真感光体９を帯電させる帯電装置５と，電子写真感光体２９上に形成された静電潜像を現像する現像ユニット（現像装置）４と，電子写真感光体９の表面をクリーニングするクリーニング装置（洗浄装置）６と，含む。電子写真カートリッジ１１は画像形成装置１０に着脱可能であり，電子写真感光体９は上記で詳細に説明したものである。なお，電子写真カートリッジ１１は，帯電装置５，現像ユニット４またはクリーニング装置６のうちの少なくともいずれか１つを具備するように構成してもよい。
【００９６】
　また，画像形成装置１０用の電子写真ドラム８，９は，例えば，ロール形状の基台部であるドラム８と，このドラム８の外周上に配設された電子写真感光体９と，からなる。この電子写真ドラム８，９は，例えば，画像形成装置１０に着脱できる。
【００９７】
　画像形成装置１０は，例えば，感光体ユニット（例えば，上記電子写真ドラム８，９）と，上記感光体ユニットを帯電させる帯電装置５と，上記感光体ユニット上に静電潜像を形成するために上記帯電された感光体ユニットに画像化された光を照射する光照射装置（画像化光照射装置）１２と，上記感光体ユニット上にトナー画像を形成するために上記静電潜像をトナーで現像する現像ユニット４と，用紙Ｐのような画像表示用媒体（受容体）上に上記トナー画像を転写する転写装置７と，を備える。上記感光体ユニットは，上記で詳細に説明した電子写真感光体９を備える。帯電装置５は，帯電ユニットとして電圧を供給され，上記電子写真感光体９と接触してこれを帯電できる。画像形成装置１０は，さらに，次のサイクルを準備するために電子写真感光体９の表面上の残留電荷を除電する予備露光ユニット２３を備えるように構成してもよい。上記感光体ユニットは，その上部に配置された保護層（図示せず）を具備するようにしてもよい。
【００９８】
　（実施例）
　以下，実施例を挙げて本発明をより具体的に詳しく説明する。下記の実施例は単に例示的なものであって，本発明はかかる実施例に限定されないのは言うまでもない。
【実施例１】
【００９９】
　電荷発生物質として，ガンマ型チタニルオキシフタロシアニン（γ−ＴｉＯＰｃ）８重量部，正孔輸送物質として，化学式１５に示される化合物３５重量部，電子輸送物質として，化学式２２に示されるブチル−９−ジシアノメチレンフルオレン−４−カルボキシレート（ＢＣＭＦ）１５重量部，結合樹脂として，化７に示されるポリエステル樹脂（鐘紡社製，Ｏ−ＰＥＴ）（ｍ／ｎ＝７／３，Ｍｗ＝４００００）６０重量部，及び酸化防止剤として，化学式１３に示されるフェノール系化合物（チバスペシャルティケミカルズ社製，Ｉｒｇａｎｏｘ１０１０）５重量部を，１，１，２−トリクロロエタン／メチレンジクロロリド＝４／６重量比の共溶媒に２３重量％濃度になるように混合し，５℃で約２時間ミリングマシン（ディスペルマット社製）で研磨粉砕して，感光層形成用組成液を得た。この組成液中に分散されているγ−ＴｉＯＰｃ粉末の平均粒径は，約０．３μｍであった。
【０１００】
　この感光層形成用組成液を，リングコーティング法により，直径３０ｍｍのアルミニウム製ドラム上に塗布後，約１１０℃で１時間程度乾燥して，厚さ２０μｍの単層型電子写真感光体を得た。
【実施例２】
【０１０１】
　酸化防止剤として，化学式１３に示したフェノール化合物を１０重量部使用したことを除いては，実施例１と同じ方法で厚さ２０μｍの単層型電子写真感光体を得た。
【実施例３】
【０１０２】
　酸化防止剤として，化学式１３に示したフェノール化合物の代りに化９に示した２，６−ジ−ｔｅｒｔ−ブチル−４−メチルフェノール（純正化学社製）５重量部を使用したことを除いては，実施例１と同じ方法で厚さ２０μｍの単層型電子写真感光体を得た。
【実施例４】
【０１０３】
　酸化防止剤として，化学式９に示した２，６−ジ−ｔｅｒｔ−ブチル−４−メチルフェノール０．５重量部使用したことを除いては，実施例３と同じ方法で厚さ２０μｍの単層型電子写真感光体を得た。
【実施例５】
【０１０４】
　酸化防止剤として，化学式１３に示したフェノール化合物の代りに化学式１４に示したフェノール化合物（チバスペシャルティケミカルズ社製，Ｉｒｇａｎｏｘ１０８１）５重量部を使用したことを除いては，実施例１と同じ方法で厚さ２０μｍの単層型電子写真感光体を得た。
【実施例６】
【０１０５】
　酸化防止剤として，化学式１３に示したフェノール化合物の代りに化学式１０に示したフェノール化合物（チバスペシャルティケミカルズ社製，Ｉｒｇａｎｏｘ２５９）５重量部を使用したことを除いては，実施例１と同じ方法で厚さ２０μｍの単層型電子写真感光体を得た。
【実施例７】
【０１０６】
　酸化防止剤として，化学式１０に示したフェノール化合物を１０重量部使用したことを除いては，実施例６と同じ方法で厚さ２０μｍの単層型電子写真感光体を得た。
【実施例８】
【０１０７】
　酸化防止剤として，化学式１３に示したフェノール化合物の代わりに化学式１１に示したフェノール化合物（チバスペシャルティケミカルズ社製，Ｉｒｇａｎｏｘ３１１４）５重量部を使用したことを除いては，実施例１と同じ方法で厚さ２０μｍの単層型電子写真感光体を得た。
【実施例９】
【０１０８】
　酸化防止剤として，化学式１３に示したフェノール化合物の代わりに化学式１２に示したフェノール化合物（チバスペシャルティケミカルズ社製，Ｉｒｇａｎｏｘ１３３０）５重量部を使用したことを除いては，実施例１と同じ方法で厚さ２０μｍの単層型電子写真感光体を得た。
【比較例】
【０１０９】
　酸化防止剤を使用しないことを除いては，実施例１と同じ方法で厚さ２０μｍの単層型電子写真感光体を得た。
【０１１０】
　上記実施例１〜９及び比較例のように製造した各電子写真感光体についての特性評価を，以下に説明した方法によって実施した。
【０１１１】
　＜静電特性評価＞
　上記の各感光体の電子写真特性をドラム感光体評価装置（ＱＥＡ社製，ＰＤＴ−２０００）を使用して測定した。
【０１１２】
　＜電位維持率（闇減衰）評価＞
　コロナ電圧＋７．５ｋＶで，帯電気と感光体の相対速度１００ｍｍ／ｓｅｃの条件で感光体を帯電し，直後に波長７８０ｎｍの単色光を露光エネルギー０〜１０ｍＪ／ｍ２の範囲内の一定値で照射して，露光後の表面電位値を測定した。ここで，光を照射していない場合の表面電位をＶ０（Ｖ）にし，暗い所で１秒後の電位Ｖ１（Ｖ）との比Ｖ１／Ｖ０を電位維持率として評価した。測定結果を表１に示す。
【０１１３】
【表１】
2004062211.tif 000031
１）：未測定
【０１１４】
　コロナ電圧＋７．５ｋＶで，帯電気と感光体の相手速度１００ｍｍ／ｓｅｃの条件で感光体を帯電し，直後に波長７８０ｎｍの単色光を露光エネルギー０〜１０ｍＪ／ｍ２の範囲内の一定値で照射して，露光後の初期表面電位値Ｖ０（Ｖ）を測定した。
【０１１５】
　次いで，初期特性と同一条件で帯電１秒後に，波長６００ｎｍの発光ダイオードによる露光（エネルギー約１００ｍＪ／ｍ２）で除電する工程を，各々１０００回，５０００回，８０００回繰返した後，上記した方法のように波長７８０ｎｍの単色光を露光エネルギー０〜１０ｍＪ／ｍ２の範囲内の一定値で照射して，露光後の表面電位値Ｖ１ｋ（Ｖ），Ｖ５ｋ（Ｖ），及びＶ８ｋ（Ｖ）を測定して，感光体の電気的寿命特性を評価した。測定結果を表２に示す。
【０１１６】
【表２】
2004062211.tif 000032
１）：未測定
【０１１７】
　表１及び表２を参照すれば，本発明による実施例１〜９にかかる電子写真感光体は，比較例にかかる電子写真感光体と比べて，闇減衰が減少し，繰返し帯電後の初期帯電電位が高く維持されていることが分かる。したがって，本発明の電子写真感光体を利用すれば，繰返し使用する場合にも，良好な画像を得られるといえる。この結果，電子写真感光体の電気的寿命を延長できる効果を奏する。これは，本発明で使われる特殊な構造の酸化防止剤は，帯電や露光時に発生する酸化性物質のオゾンまたは窒素酸化物などから，電子写真感光層の結合樹脂，電子輸送物質，正孔輸送物質などを含む電子写真感光体の酸化を防止できるからであると考えられる。
【０１１８】
　＜耐久性試験＞
　実施例１〜９にかかる電子写真感光体の液体現像剤として通常使われる脂肪族炭化水素系溶媒に対する耐久性を試験するために，下記の方法によって溶媒浸漬試験法によって評価した。
【０１１９】
　溶媒浸漬実験は，脂肪族炭化水素系溶媒（エクソン化学社製，ＩｓｏｐａｒＬ）を満たした容器（容積５００ｍｌ）に感光体試料を浸漬し，これを室温（２５℃）で約５日間放置した後，電子写真感光体の感光層の状態及び溶媒の状態を観察して評価した。その結果を下記の表３に示す。
【０１２０】
【表３】
2004062211.tif 000033
【０１２１】
　表３を参照すれば，本発明の実施例１〜９にかかる電子写真感光体は，溶媒浸漬により浸食されないので，これらの電子写真感光体を液体現像剤が直接その表面に接触するウェット現像方式に使用しても，電子写真感光体が浸食されず，また現像剤の汚染も生じないので，安定した現像状態を持続できることが分かる。これは，本発明の電子写真感光体が結着剤として上記化学式１または３のビフェニルフルオレンを主鎖中に有する特殊な構造のポリエステル樹脂を結合樹脂として使用するためであると考えられる。
【０１２２】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１２３】
　本発明は，単層型電子写真感光体に適用可能であり，さらに，この単層型電子写真感光体を備えた電子写真ドラム，電子写真カートリッジ及びプリンタ，コピー機などの電子写真画像形成装置などに適用可能である。
【図面の簡単な説明】
【０１２４】
【図１】本発明の第１の実施形態にかかる導電性支持体上に形成された感光層を備えた電子写真感光体を示す模式図である。
【図２】本発明の第１の実施形態にかかる画像形成装置，電子写真ドラム及び電子写真カートリッジを示す模式図である。
【符号の説明】
【０１２５】
　４　　現像ユニット
　５　　帯電装置
　６　　クリーニング装置
　７　　転写装置
　８，９　　電子写真ドラム
　１０　　画像形成装置
　１１　　電子写真カートリッジ
　１２　　光照射装置
　Ｐ　　用紙
【図１】
2004062211.tif 000073
【図２】
2004062211.tif 000074